(57)【要約】【課題】本発明は、汚泥中の汚泥水と固形物とを速やかに分離させ、固形物内に重金属を閉じ込めて該固形物をスムーズに固化させることができ、重金属を内部に封入して安定した形での固形物固化が達成でき、もって分離水の浄化をも高効率に行える重金属被覆固化剤を提供することを提供することを目的とする。【解決手段】  本発明による重金属被覆固化剤は、ペーパースラッジが２８乃至６８重量部、無水石膏が１０乃至５０重量部、硫酸バンドが３乃至４３重量部、消石灰が８乃至４８重量部、ソーダ灰が０．４乃至２８重量部、ポルトランドセメントが０．３乃至２６重量部、高分子ポリマーが０．１乃至１１重量部、チオ硫酸ソーダが０．１５乃至２３重量部、硫酸第１鉄が０．１乃至２２重量部、シリカが０．０５乃至２１重量部を含んで配合構成されたことを特徴とする。【選択図】 図１
2015081265.tif 000002
【特許請求の範囲】
【請求項１】
ペーパースラッジが２８乃至６８重量部、無水石膏が１０乃至５０重量部、硫酸バンドが３乃至４３重量部、消石灰が８乃至４８重量部、ソーダ灰が０．４乃至２８重量部、ポルトランドセメントが０．３乃至２６重量部、高分子ポリマーが０．１乃至１１重量部、チオ硫酸ソーダが０．１５乃至２３重量部、硫酸第１鉄が０．１乃至２２重量部、シリカが０．０５乃至２１重量部、を含んで配合構成された、
ことを特徴とする重金属被覆固化剤。
【請求項２】
ペーパースラッジが１７８乃至２１８重量部、無水石膏が１０乃至５０重量部、硫酸バンドが３乃至４３重量部、消石灰が８乃至４８重量部、ソーダ灰が０．４乃至２８重量部、ポルトランドセメントが０．３乃至２６重量部、高分子ポリマーが０．１乃至１１重量部、チオ硫酸ソーダが０．１５乃至２３重量部、硫酸第１鉄が０．１乃至２２重量部、シリカが０．０５乃至２１重量部、を含んで配合構成された、
ことを特徴とする重金属被覆固化剤。
【請求項３】
前記のポルトランドセメントは、普通、早強、超早強、中庸熱、耐硫酸塩の各種ポルトランドセメントのいずれかの一種またはいずれかのセメントを選択しての混合である、
ことを特徴とする請求項１または請求項２記載の重金属被覆固化剤。
【発明の詳細な説明】
【技術分野】
【０００１】
本発明は、例えば、高い含水比率であり、かつコンクリート汚泥などの固形物を含む汚泥水を急速に脱水し、かつ前記汚泥中に存する固形物を固化させ、水と固形物に分離するいわゆる高含水比濃縮汚泥の処理などを対象とした重金属被覆固化剤に係り、特にフッ素や六価クロムなどの重金属を固形物内に閉じ込め、分離した水の中には前記重金属を滞留させない重金属被覆固化剤に関するものである。
【０００２】
すなわち、前記高含水比をなす濃縮汚泥を急速に吸湿脱水分離し、当該濃縮汚泥中に含有する固形物などに重金属を封じ込めて安定した固体として水と分離するのである。
【背景技術】
【０００３】
従来、濃縮汚泥中に存する固形物の固化処理法としては、一般にセメント系または石灰系のものを多量に添加し水和反応によって固定する方法が採用されている。
【０００４】
概ね処理対象物が無機系成分で構成されている場合には、セメント系のものが選択され、有機系成分で構成されている場合には石灰系のものが選択される。
【０００５】
セメント系または石灰系による水分処理は、単なる水分の吸収による自己硬化反応であるので処理対象物中の含水量によって添加量が決められるが、通常３０乃至４０重量部前後必要とすると言われている。
【０００６】
濃縮汚泥の脱水に関する従来のもう一つの処理法としては脱水機を使用する場合があるが、かかる場合は、凝集剤（無機系または有機系）の添加量が多量に必要となるばかりか、脱水が困難になるなどの課題がある。
【０００７】
さらに、フッ素や六価クロムなどの重金属が前記汚泥中に混入している場合には、水と固形物に分離するのみならず、水の中に重金属を土壌環境基準値以上に滞留させないことが重要な処理方法となる。
【０００８】
なぜなら、重金属が混入した水はそのまま下水道に流すことができないなど、安易に処分することができないからである。
【先行技術文献】
【特許文献】
【０００９】
【特許文献１】特開平１０−１６５９２０号公報
【発明の開示】
【発明が解決しようとする課題】
【００１０】
本発明は、前記従来の課題に対処すべく創案されたものであって、汚泥中の汚泥水と固形物とを速やかに分離させ、固形物内に重金属を閉じ込めて該固形物をスムーズに固化させることができる。
【００１１】
しかも重金属を内部に封入して安定した形での固形物固化が達成でき、もって分離水の浄化をも高効率に行える重金属被覆固化剤を提供することを目的とするものである。
【課題を解決するための手段】
【００１２】
本発明による重金属被覆固化剤は、
ペーパースラッジが２８乃至６８重量部、無水石膏が１０乃至５０重量部、硫酸バンドが３乃至４３重量部、消石灰が８乃至４８重量部、ソーダ灰が０．４乃至２８重量部、ポルトランドセメントが０．３乃至２６重量部、高分子ポリマーが０．１乃至１１重量部、チオ硫酸ソーダが０．１５乃至２３重量部、硫酸第１鉄が０．１乃至２２重量部、シリカが０．０５乃至２１重量部、を含んで配合構成された、
ことを特徴とし、
または、
ペーパースラッジが１７８乃至２１８重量部、無水石膏が１０乃至５０重量部、硫酸バンドが３乃至４３重量部、消石灰が８乃至４８重量部、ソーダ灰が０．４乃至２８重量部、ポルトランドセメントが０．３乃至２６重量部、高分子ポリマーが０．１乃至１１重量部、チオ硫酸ソーダが０．１５乃至２３重量部、硫酸第１鉄が０．１乃至２２重量部、シリカが０．０５乃至２１重量部、を含んで配合構成された、
ことを特徴とし、
または、
前記のポルトランドセメントは、普通、早強、超早強、中庸熱、耐硫酸塩の各種ポルトランドセメントのいずれかの一種またはいずれかのセメントを選択しての混合である、
ことを特徴とするものである。
【発明の効果】
【００１３】
本発明にかかる重金属被覆固化剤によれば、汚泥中の汚泥水と固形物とを速やかに分離させ、固形物内に重金属を閉じ込めて該固形物をスムーズに固化させることができる。しかも重金属を内部に封入して安定した形での固形物固化が達成でき、もって分離水の浄化をも高効率に行えるとの優れた効果を奏する。
【発明を実施するための最良の形態】
【００１４】
【実施例１】
【００１５】
本実施例による固化剤の生成に際しては、まず、ペーパースラッジが２８乃至６８重量部、配合される。
【００１６】
このペーパースラッジ(paper sludge)は、例えば、製紙工程で排出される廃棄物であり、セルロースを含む繊維物が主成分であり、最近ではこれを焼却してできる炭化物(PSC)が更なる有効資源として注目されている。
【００１７】
そして、炭化させたペーパースラッジ灰(PSC)は、表面が多孔質になっていて、そのため、消臭剤・化学物質吸着材など多岐にわたる用途が期待されており、本発明ではこのペーパースラッジを２８乃至６８重量部、配合するものとする。
【００１８】
次に、無水石膏が１０乃至５０重量部、配合される。無水石膏とは、結晶水を持たない硫酸カルシウムで、可溶性無水石膏（III型無水石膏）と不溶性無水石膏（II型無水石膏）がある。半水石膏を加熱（180℃〜190℃）して得られる可溶性無水石膏は、空気中の水分を吸着して半水石膏に戻る。一方、不溶性無水石膏は天然に存在するが、二水石膏を300℃〜700℃で焼成することでも得られる。不溶性無水石膏は水を加えても容易に水和反応しないが、凝結促進剤を加えて硬化させることができる。本発明では、可用性無水石膏が用いられるものとなる。
【００１９】
また、硫酸バンドが３乃至４３重量部、配合される。当該硫酸バンドは、本発明において汚泥水中の浮遊物を沈降させるために用いられる。
【００２０】
次に、消石灰が８乃至４８重量部、配合される。消石灰の原料は石灰石であり、該石灰石は粉砕・焼成・加水(消化)等の工程を経る事で、炭酸カルシウム(炭カル)、生石灰、消石灰と名前を変え、使用方法も変わる。生石灰に加水して消化、熟成させたものが消石灰となる。
【００２１】
CaO(酸化カルシウム)＋H2O(水)→Ca(OH)2(水酸化カルシウム)
形状は白色の微粉体で、粒径は150μm以下が主体となる。かさ比重は0.4〜0.55程度、難溶解性であるが、スラリーにすると強いアルカリ性を示す。
【００２２】
飲料水のpHは5.8〜8.6と規定されている為、原水の酸性度が高い場合に消石灰の強いアルカリ性を利用してpH調整(中和)目的に凝集池や沈殿池に注入される場合がある。但し、消石灰は粉体を溶解する手間がかかりハンドリングの悪さから原水のpH調整用途で使用されている現場は少なくなっている。むしろ赤水防止及び配管内壁に被膜を作る目的で配水池に消石灰を注入する事例が増えている。また、家庭から出た排水は下水処理場で処理されるが、反応槽で微生物により分解された汚泥を凝集沈殿させる際に、消石灰は、他の無機凝集剤等と併せて使用される。又、脱臭・殺菌目的で注入する場合もある。
【００２３】
さらに、ゴミ焼却場等の排ガス中のSOxやHCl除去用途で消石灰が使用されており、またバグフィルターで回収した飛灰から砒素等の不純物が溶出するのを防止する目的で灰加湿器に粉末消石灰を供給する用途もある。ごみ固形燃料(RDF)成型用途では、殺菌作用を利用して微生物による発酵を抑える為に消石灰を混合する。
【００２４】
その他、製糖工場で砂糖を精製する際に、高濃度の砂糖水溶液に消石灰を加え二酸化炭素(CO2)を吹き込み、炭酸カルシウム(CaCO3)を生成し、不純物を吸着して沈殿除去するのに使用されている。この様に、活躍の場面は多岐に渡り、本発明の固化剤においても汚泥水の存する固形物を凝集沈殿させるに際し重要な役目を果たしている。
【００２５】
次に、ソーダ灰が０．４乃至２８重量部、配合される。ソーダ灰とは炭酸ナトリウムであり、当該ソーダ灰はガラス原料、石けん、洗剤、無機化学向け原料あるいは食品添加物用途など幅広い分野で利用される。本発明では、主に、水処理助剤として使用される。
【００２６】
また、ポルトランドセメントが０．３乃至２６重量部、配合される。
【００２７】
一般に「セメント」とは「ポルトランドセメント」を指標し、特に普通ポルトランドセメントを指している。これは、普通ポルトランドセメントの用途範囲が非常に広く、「オールラウンドなセメント」と指標されるからである。
【００２８】
しかしながら、本発明においてポルトランドセメントには、普通、早強、超早強、中庸熱、耐硫酸塩の各種ポルトランドセメントのいずれかの一種またはいずれかのセメントを選択して混合されたものを指標する。
【００２９】
次に、高分子ポリマーが０．１乃至１１重量部、配合される。高分子ポリマーは、少ない使用量であっても優れた凝集効果を発揮する。またＰＨ値により効果の変化があり、中性からアルカリ性を示す汚泥水の分離処理に優れている。ここで高分子ポリマーとしてはアニオン系高分子ポリマーが好ましい。
【００３０】
次に、チオ硫酸ソーダが０．１５乃至２３重量部、配合される。チオ硫酸ソーダとは別名チオ硫酸ナトリウムとも称され、水処理助剤として使用される。
【００３１】
次に、硫酸第１鉄が０．１乃至２２重量部、配合される。硫酸第一鉄は、酸化第二鉄・紺青等の顔料・屎尿処理・産業廃水(ヘドロ等)の中和・凝集沈降剤・土壌改良剤などの多用途に対応する。脱硫及び脱臭効果に関し、本品は硫化水素・アンモニアを同時吸着する効果が優れており、屎尿並びに下水処理・鶏糞乾燥時の脱臭、魚腸骨処理工場の脱臭等と悪臭公害防止に最適とおいわれている。本発明において沈殿促進剤として機能するものとなる。
【００３２】
次に、シリカが０．０５乃至２１重量部を含んで配合される。クロロシラン類・珪酸ナトリウムなどから生産される二酸化珪素(SiO2)である。本発明において水処理助剤として使用される。
【００３３】
次に、図１を参照して本実施例の具体例を説明する。
【００３４】
本実施例では、ペーパースラッジを６０ｇ、無水石膏を２０ｇ、硫酸バンドを１３ｇ、消石灰を５ｇ、ソーダ灰を１０ｇ、ポルトランドセメントを１５ｇ、高分子ポリマーを２ｇ、チオ硫酸ソーダを５ｇ、硫酸第１鉄を５ｇ、シリカを１５ｇ配合し、本発明による固化剤１５０ｇを生成した。
【００３５】
そして、当該固化剤を例えば工場などあるいは建設現場などから排出されるセメント汚泥水について、水と固形物との分離に使用した。例えば、前記セメント汚泥水中にセメント泥などの固形物が３０％乃至２０％程度含まれているとき、本固化剤をその固形物の１割程度、すなわち３％乃至２％の固化剤を投入する。
【００３６】
そして、所定時間攪拌すると、水と固形物に分離した。該固形物は含水率８０％程度の固形物であり、充分に手で持てる程度に固まるものとなった。そしてその固形物内には六価クロムなどの重金属を閉じ込めることができた。よって分離した水には前記重金属は土壌環境基準値以上は排出されてはいないものであった。
【実施例２】
【００３７】
次に図２を参照して本発明の第２実施例につき説明する。
第２実施例では、本発明による固化剤の生成に際しては、まず、ペーパースラッジを２１０ｇ、無水石膏を２０ｇ、硫酸バンドを１３ｇ、消石灰を５ｇ、ソーダ灰を１０ｇ、ポルトランドセメントを１５ｇ、高分子ポリマーを２ｇ、チオ硫酸ソーダを５ｇ、硫酸第１鉄を５ｇ、シリカを１５ｇ配合し、本発明による固化剤３００ｇを生成した。
【００３８】
そして、当該固化剤を例えば工場あるいは生コン車などから排出される生コンの残渣、すなわちセメントを含んだ濁水について、水と固形物との分離に使用した。例えば、前記生コンの残渣であるセメントを含んだ濁水中にセメントなどの固形物が５％乃至７％程度含まれているとき、本固化剤をその固形物の１割弱程度、すなわち例えば、０．２５％乃至０．３５％の固化剤を投入する。
【００３９】
そして、所定時間攪拌すると、水と固形物に分離した。該固形物は含水率８０％程度の固形物であり、充分に手で持てる程度に固まるものとなった。そしてその固形物内には六価クロムなどの重金属を閉じ込めることができた。よって分離した水には前記重金属は土壌環境基準値以上は排出されてはいないものであった。
【図面の簡単な説明】
【００４０】
【図１】本発明の実施例を説明する説明図である（１）。
【図２】本発明の実施例を説明する説明図である（２）。
【図１】
2015081265.tif 000003
【図２】
2015081265.tif 000004